(57)【要約】  関連する方法、ならびに生分解性フィラメント、繊維、糸、および生地と共に、マスターバッチが開示される。マスターバッチは、０．２〜５質量％のＣａＣＯ３と、エステル基間の鎖に２〜６個の炭素を有する繰り返し単位を有する脂肪族ポリエステルであって、鎖中の２〜６個の炭素が、側鎖炭素を含まないことを条件とする脂肪族ポリエステルと、ＰＥＴ、ナイロン、他の熱可塑性ポリマー、およびそれらの組み合わせからなる群から選択される担体ポリマーと、を含む。【選択図】図２
2021529896.tif 000002
【特許請求の範囲】
【請求項１】
繊維を作製する方法であって、
０．２〜５質量％のＣａＣＯ３、
エステル基間の鎖に２〜６個の炭素を有する繰り返し単位を含む脂肪族ポリエステルであって、前記鎖中の前記２〜６個の炭素が、側鎖炭素を含まないことを条件とする、脂肪族ポリエステル、
ならびにＰＥＴ、ナイロン、オレフィン、他の熱可塑性ポリマー、およびそれらの組み合わせからなる群から選択される担体ポリマーから本質的になるマスターバッチを、
ＰＥＴ、ナイロン、オレフィン、他の熱可塑性ポリマー、およびそれらの組み合わせからなる群から選択されるポリマーにブレンドして溶融混合物を形成することと、
その後、前記溶融混合物をフィラメントとして押し出すことと、を含む、方法。
【請求項２】
前記ポリマーが作製された後であるが、前記ポリマーが溶融状態のままである間に、前記マスターバッチをポリマー製造ラインに添加することを含む、請求項１に記載の繊維を作製する方法。
【請求項３】
前記マスターバッチを、前記標的ポリマーの重合中に連続ポリマーラインに添加することを含む、請求項１に記載の繊維を作製する方法。
【請求項４】
前記押し出されたフィラメントをクエンチすることをさらに含む、請求項１に記載の繊維を作製する方法。
【請求項５】
前記フィラメントをテクスチャ加工することをさらに含む、請求項４に記載の繊維を作製する方法。
【請求項６】
前記テクスチャ加工されたフィラメントを、ステープル繊維に切断することを含む、請求項５に記載の繊維を作製する方法。
【請求項７】
前記ステープル繊維を糸に紡績することをさらに含む、請求項６に記載の繊維を作製する方法。
【請求項８】
前記糸を生地に織ることをさらに含む、請求項７に記載の方法。
【請求項９】
前記糸を生地に編むことをさらに含む、請求項７に記載の方法。
【請求項１０】
前記ステープル繊維から不織布バットを敷くことをさらに含む、請求項６に記載の方法。
【請求項１１】
前記溶融混合物をペレットとして押し出すことと、
その後、前記混合物を押し出すステップの前に前記ペレットを再溶融してフィラメントを形成することと、を含む、請求項１に記載の方法。
【請求項１２】
ブレンドされる前記マスターバッチが、
０．９〜１．１質量パーセントの炭酸カルシウムから本質的になり、
前記２〜６個の炭素の脂肪族エステルが、４４〜５４質量パーセントの量のポリカプロラクトンであり、
９〜１１質量パーセントの量のポリブチレンサクシネートをさらに含み、
前記マスターバッチの残りが、前記担体ポリマーとしてのポリエチレンテレフタレートである、請求項１に記載の方法。
【請求項１３】
前記溶融混合物が、
０．３９〜０．４８重量％のポリエステルと、
０．３９〜０．４９重量％のＰＬＣと、
０．０１重量％の炭酸カルシウムと、
少なくとも９０質量％のＰＥＴと、から本質的になる、請求項１に記載の方法。
【請求項１４】
請求項１３に記載の溶融混合物が、０．０５〜０．１重量％のＰＬＡ、０．０５〜０．１％のＰＨＡ、０．０５〜０．１％のＰＢＡＴ、０．１０〜０．２０重量％のＰＢＳ、０．０１重量％の二酸化ケイ素、およびこれらの組成物の組み合わせからなる群から選択される組成物をさらに含む、請求項１に記載の方法。
【発明の詳細な説明】
【技術分野】
【０００１】
本発明は、織物に好適であり、またほとんどの一般的なポリマーと比較して、合理的かつ有用に短い時間スパンで生分解可能なポリマー組成物に関する。
【背景技術】
【０００２】
織物は、人間の文化の基本であり、何千年もの間人間によって作製され、使用されてきた。最も初期の織物は、亜麻、ウール、シルク、綿などの天然繊維から織られ、そのように続いている。より近年では、織物繊維、糸、および生地はまた、ポリエステル、ナイロンオレフィン、他の熱可塑性ポリマー、およびそれらの組み合わせなどのポリマーから工業的に製造されている。多くの近代的なポリマーは、魅力的な、耐久性および耐水性があるほぼ無限の多様な形状および製品に作製することができる。多くの場合、これらの合成繊維または糸を（所望の技術および最終製品に応じて）天然繊維とブレンドして、天然および合成材料の両方の所望の特色を有する最終製品を得ることができる。
【０００３】
耐久性および耐水性が望ましいが、これらの同じ特性は、二次的な環境問題につながり得る。ポリマー繊維から製造される織物は、綿およびウールなどの天然繊維と同じ様式では自然に生分解されず、埋立地および水（例えば、湖、海洋）に数百年以上残留し得る。米国環境保護庁によると、ほぼ４，４００万ポンドの合成（ポリマー）織物が、毎日埋立地に送られている。加えて、洗濯洗浄サイクル中に衣類から放出されるマイクロファイバーの大部分が、廃水処理プラントの汚泥に捕捉される。汚泥は、最終的には埋立地に送られるか、または肥料として使用されるバイオソリッドとなる。次いで、これらの高分子マイクロファイバーは、土壌または他の地盤環境に蓄積され、移動し、最終的に陸域環境から水域環境に向かう場合さえある。いくつかの推定によると、織物の洗浄から生じる、年間ほぼ５０万トンのプラスチックマイクロファイバーが、海洋中に放出されていると推定される。ある特定の高表面積マイクロファイバーは、多くの毒素充填量を吸収し得、かつ微小プランクトンに似ており、それにより、食物連鎖において数倍生物蓄積されることになる。人間は、典型的には捕食者の頂点の種を摂取するので、かかるマイクロファイバーによる汚染は、ひいては、ヒトの健康に悪影響を及ぼし得る。
【０００４】
さらなる問題として、（住宅用および商業用の両方の）カーペットおよび室内装飾品などの物品は、衣類と比較して嵩が高く、典型的にはより太く嵩の高い糸を組み込んでおり、したがって、かなりの埋立空間を占め得る。
【０００５】
不織布の背景では、現在、あらゆる種類の偏在する「ワイプ」（典型的には不織布シートまたはいくつかの層状シート）も同様に、かなりの空間を占め、特に低容量、低流量の洗面所の使用が増加していることを考慮すると、「水に流すことができる」と見なされている場合でさえも、自治体の下水システムを詰まらせる傾向を有し得る。
【０００６】
これらの環境問題に鑑みて、生分解性ポリマーの創出は、学術的および業界的に関心の高い対象となっている。これらとしては、包括的ではなく代表的なものである以下の例が挙げられる。
【０００７】
Ｓｈａｈらは、「Ｍｉｃｒｏｂｉａｌ  ｄｅｇｒａｄａｔｉｏｎ  ｏｆ  ａｌｉｐｈａｔｉｃ  ａｎｄ  ａｌｉｐｈａｔｉｃ−ａｒｏｍａｔｉｃ  ｃｏ−ｐｏｌｙｅｓｔｅｒｓ，」Ａｐｐｌ．Ｍｉｃｒｏｂｉｏｌ．Ｂｉｏｔｅｃｈｎｏｌ（２０１４）９８：３４３７−３４４７で、ポリエステルの分解に関する文献についての書評を書いており、「生分解性プラスチックの大部分は、潜在的には加水分解性エステル結合を有するポリエステルであり、これらはデポリメラーゼによって加水分解されやすい」と述べており、脂肪族ポリエステルは、それらの可撓性ポリマー鎖に起因して芳香族エステルと比較して容易に分解されると述べている。ＰＥＴなどのいくつかのポリエステルは生分解性ではなく、その用語は、本明細書に記載の本発明ではそのように使用される。
【化１】
2021529896.tif 000003
【０００８】
数多くの特許が、生分解性ポリマー組成物について記載している。例えば、Ｒｈｏｄｉａ  ＰｏｌｉａｍｉｄａのＷＯ２０１６／０７９７２４では、ポリアミド組成物は、生分解性ポリアミド繊維を製造するために修飾される。本特許では、生分解速度を、ＡＳＴＭ  Ｄ５５１１試験基準に従って測定する。８〜９ページでは、光分解、遷移金属塩などの分解促進添加剤（ｐｒｏｄｅｇｒａｄａｎｔ  ａｄｄｉｔｉｖｅｓ）、および高い界面積および低い構造強度を有する多孔質構造を残して迅速に分解される生分解性ポリマーを含む、生分解に対する従来技術のアプローチについて考察しており、デンプン系ポリマー、ポリ乳酸、ポリカプロラクトン、ポリブチレンサクシネート、ポリブチレンテレフタレート−コアジペート（ｃｏａｄｉｐａｔｅ）、およびいくつかの他のものを含むこれらの生分解性ポリマー１０が列挙されているが、しかしながら、特許出願は、「残念ながら、ポリマーを生分解性にするためにはより多くの量が必要であり、相溶化添加剤および可塑化添加剤もまた必要である。」と述べている。例示的な生分解剤として、本特許は、Ｌａｋｅらの米国公開特許出願第２００８／０１０３２３２  １５号を参照する。生分解剤は、有利には、少なくとも６つの添加剤：（１）化学誘引剤または走化性化合物、（２）グルタル酸、（３）５〜１８個の炭素の鎖長を有するカルボン酸、（４）生分解性ポリマー、（５）担体樹脂、および（６）膨張剤、を含むマスターバッチである。本発明の実施例は、２％の市販の生分解剤Ｅｃｏ・Ｏｎｅ（登録商標）のマスターバッチを使用して溶融紡績することによってポリアミド繊維を作製した。得られた繊維は、ＡＳＴＭ  Ｄ５５１１基準を介して試験し、３００日後に１３．９％または１５．５％分解されることが見出された。生分解剤を含まない繊維は、同じＡＳＴＭ  Ｄ５５１１試験下で２．２および２．３％分解された。
【０００９】
ＬａＰｒａｙらは、ＵＳ２０１８／０１０００６０で、ポリマーと炭水化物系ポリマーとのブレンドから作製されるフィルム、バッグ、ボトル、キャップ、シート、ボックス、または他の容器、プレートなどの生分解性物品を製造している。生分解性は、ＡＳＴＭ  Ｄ−５５１１およびＡＳＴＭ  Ｄ−６６９１（模擬海洋条件）などの確立された基準に従って試験される。
【００１０】
Ｔｏｋｉｗａらは、生分解性樹脂およびマンナン（多糖類）消化生成物を含む生分解性樹脂組成物について記載している。Ｔｏｋｉｗａらは、様々なマンノオリゴ糖を含む、生分解性マンナン消化生成物を列挙している。
【００１１】
Ｂａｓｔｉｏｌｉらは、米国特許第３０８，４６６，２３７号で、少なくとも５０％のブラシル酸（１，１１−ウンデカンジカルボン酸）を含む５１〜３７％の脂肪酸と、４９〜６３％の芳香族カルボン酸とから作製された生分解性脂肪族−芳香族コポリエステルについて記載している。生分解性ポリマーは、デンプンまたはポリブチレンサクシネートを添加し、乳酸またはポリカプロラクトンと共重合することによってさらに修飾することができる。
【００１２】
Ｌａｋｅらは、米国特許第９，３８２，４１６号で、化学誘引剤化合物、グルタル酸、５カルボン酸、および膨張剤を含むポリマー材料の生分解性添加剤について記載している。細菌の誘引剤としてのフラノン化合物が考察されている。
【００１３】
Ｗｎｕｋらは、米国特許第５，９３９，４６７号で、ポリカプロラクトンなどの第２の生分解性ポリマーを含有する生分解性ポリヒドロキシアルカノエートポリマー、例えば鋳造フィルムおよびブローフィルムについて記載している。
【００１４】
多様な生分解性配合物が既知であり、これらは典型的には織物の分野外であり、耐洗濯性の問題に対処しておらず、そのうちのいくつかは、炭酸カルシウムを利用し得る。例えば、Ｙｏｓｈｉｋａｗａらの米国公開特許出願第２０１３／０２８８３２２号、ＪｅｏｎｇらのＷＯ／２００５／０１７０１５、Ｔａｓｈｉｒｏらの米国特許第９，６１７，４６２号、およびＷｈｉｔｅｈｏｕｓｅの米国特許出願第２００７／０２５９５８４号である。
【００１５】
これらの集中的な努力にもかかわらず、耐久性および耐水性を有するが、廃水処理嫌気性消化装置、埋立地条件、および海洋環境で分解される合成織物を提供する、新規の方法および材料に対する必要性が依然として存在する。したがって、それらの望ましい特性を維持するが、廃水処理中、嫌気性消化装置、埋立地条件、および海洋環境において、従来の合成織物材料よりも迅速に分解される合成織物を創出することはまた有益であろう。
【発明の概要】
【００１６】
一態様では、本発明は、０．２〜５質量％のＣａＣＯ３と、エステル基間の鎖に２〜６個の炭素を有する繰り返し単位を含む脂肪族ポリエステルであって、２〜６個の炭素鎖繰り返し単位が、側鎖炭素を含まない、脂肪族ポリエステルと、ＰＥＴ、ナイロン、オレフィン、他の熱可塑性ポリマー、およびそれらの組み合わせを含む担体ポリマーと、を含む、マスターバッチを提供する。鎖繰り返し単位の２〜６個の炭素は、エステル（ＣＯＯＲ）部分に炭素を含まず、側鎖炭素が存在する場合、繰り返し基に６個超の炭素（＋エステル炭素）が存在し得る。
【００１７】
本発明の態様のうちのいずれかのいくつかの好ましい実施形態では、脂肪族ポリエステルは、エステル基間の鎖に３〜６個の炭素、または２〜４個の炭素を有する繰り返し単位を含む。特に好ましい実施形態では、脂肪族ポリエステルは、ポリカプロラクトンを含む。いくつかの好ましい実施形態では、マスターバッチは、ポリブチレンサクシネート（ＰＢＳ）、ポリブチレンサクシネートアジペート（ＰＢＳＡ）、ポリ乳酸（ＰＬＡ）、ポリエーテルスルホン（ＰＥＳ）、ポリヒドロキシブチレート（ＰＨＢ）、ポリ（３−ヒドロキシブチレート−コ−３−ヒドロキシバレレート）（ＰＨＢＶ）、ポリブチレンアジペートテレフタレート（ＰＢＡＴ）、ポリブチレンサクシネートアジペート（ＰＢＳＡ）、ポリ（ブチレンサクシネート−コ−テレフタレート）（ＰＢＳＴ）、ポリ（ブチレンサクシネート／テレフタレート／イソフタレート）−コ−（ラクテート）ＰＢＳＴＩＬ、およびそれらの組み合わせをさらに含む。
【００１８】
好ましくは、マスターバッチ（および織物）は、本質的に糖類を含まない。
【００１９】
別の態様では、本発明は、ＰＥＴ以外の、エステル基間の鎖に２〜６個の炭素を有する繰り返し単位を含む、脂肪族ポリエステルであって、２〜６個の炭素鎖繰り返し単位が、側鎖炭素を含まない、脂肪族ポリエステルと、０．０１〜０．２質量％のＣａＣＯ３と、少なくとも９０質量％のＰＥＴ、ナイロン、オレフィン、他の熱可塑性ポリマー、およびそれらの組み合わせと、を含む、溶融中間体を提供する。本明細書で使用される場合、語句「ＰＥＴ以外」は、「ポリエチレンテレフタレート以外」、または「脂肪族ポリエステルがポリエチレンテレフタレートではないことを条件として」として表現され得る。
【００２０】
さらなる態様では、本発明は、ＰＥＴ以外の、エステル基間の鎖に２〜６個の炭素を有する繰り返し単位を含む、脂肪族ポリエステルであって、２〜６個の炭素鎖繰り返し単位が、側鎖炭素を含まない、脂肪族ポリエステルと、０．０１〜０．２質量％のＣａＣＯ３と、少なくとも９０質量％のＰＥＴ、ナイロン、オレフィン、他の熱可塑性ポリマー、およびそれらの組み合わせと、を含む、繊維を提供する。
【００２１】
様々な実施形態では、織物は、次の特性：２６６日間ＡＳＴＭ  Ｄ５５１１の条件に供されると、織物が、少なくとも４０％、または少なくとも５０％、または４０％〜約８０％の範囲、または４０％〜約７５％の範囲で分解されるような生分解性であって、ＡＳＴＭ試験からの分解生成物が、主にメタンおよび二酸化炭素である、生分解性；家庭洗濯試験（Ｈｏｍｅ  Ｌａｕｎｄｅｒｉｎｇ  Ｔｅｓｔ）ＡＡＴＣＣ  １３５−２０１５  １ＩＩＡｉｉ（８０°Ｆでの洗濯機洗浄、タンブラー乾燥、５回の洗濯サイクル）の条件に供されると、織物が、その形状を維持し、１０％未満、または５％未満、または３％未満収縮するような寸法安定性であって、ＡＡＴＣＣ  ６１−２０１３  ２Ａ（ｍｏｄ  １０５°Ｆ）、またはＡＡＴＣＣ  ８−２０１６、またはＡＡＴＣＣ  １６．３−２０１４（オプション３、２０ＡＦＵ）の条件に供されると、織物が染色されており、少なくともグレード３、または少なくともグレード４、またはグレード５の染色堅ろう度を有する、寸法安定性；ＡＳＴＭ  Ｄ３７８６／Ｄ３８８６Ｍ−１３の条件に供されると、少なくとも２０ｐｓｉ、好ましくは少なくとも５０ｐｓｉ、または少なくとも１００ｐｓｉ、または５０〜約２００ｐｓｉ、または５０〜約１５０ｐｓｉの範囲の破裂強度；ならびにＡＡＴＣＣ  １９７−２０１３、オプションＢの条件に供されると、織物が、２分間で少なくとも１０ｍｍ、または少なくとも２０ｍｍ、または約１０もしくは約２０ｍｍ〜約１５０ｍｍの範囲の距離を上回って吸水するような吸水能力、のうちの１つまたはいずれかの組み合わせを有し得る。
【００２２】
さらに別の態様では、本発明は、本明細書に記載のマスターバッチを、ＰＥＴ、ナイロン、オレフィン、他の熱可塑性ポリマー、およびそれらの組み合わせを含むポリマーにブレンドして、溶融混合物を形成することと、混合物を押し出してフィラメントを形成することと、フィラメントを冷却することと、を含む、繊維、糸、または生地を作製する方法を提供する。これらのフィラメントは、テクスチャ加工およびニット加工（「フィラメント糸」）され、不織布ウェブを形成することができるか、または織布、不織布、およびニット生地の用途のためにステープルに切断することができる。あるいは、溶融混合物を押し出してペレットを形成することができ、その後混合物を押し出して繊維を形成するステップの前にペレットを再溶融することができる。さらなる態様では、本発明は、ＣａＣＯ３と、少なくとも９０質量％のＰＥＴ、ナイロン、オレフィン、他の熱可塑性ポリマー、およびそれらの組み合わせと、を含み、２６６日間ＡＳＴＭ  Ｄ５５１１の条件に供されると、織物が、少なくとも４０％、または少なくとも５０％、または４０％〜約８０％の範囲、または４０％〜約７５％の範囲で分解されるような生分解性を有する繊維を含む、織物であって、織物が、次の特性：家庭洗濯試験５  ＡＡＴＣＣ  １３５−２０１５  １ＩＩＡｉｉ（８０°Ｆでの洗濯機洗浄、タンブラー乾燥、５回の洗濯サイクル）の条件に供されると、織物が、その形状を維持し、１０％未満、または５％未満、または３％未満収縮するような寸法安定性であって、ＡＡＴＣＣ  ６１−２０１３  ２Ａ（ｍｏｄ  １０５°Ｆ）、またはＡＡＴＣＣ  ８−２０１６、またはＡＡＴＣＣ  １６．３−２０１４（オプション３、２０ＡＦＵ）の条件に供されると、織物が染色されており、少なくともグレード３、または少なくともグレード４、または少なくともグレード５の染色堅ろう度を有する、寸法安定性；ＡＳＴＭ  Ｄ３７８６／Ｄ３８８６Ｍ−１３の条件に供されると、少なくとも２０ｐｓｉ、好ましくは少なくとも５０ｐｓｉ、または少なくとも１００ｐｓｉ、または５０〜約２００ｐｓｉ、または５０〜約１５０ｐｓｉの範囲の破裂強度；ならびにＡＡＴＣＣ  １９７−２０１３、オプションＢの条件に供されると、織物が、２分間で少なくとも１０ｍｍ、または少なくとも２０ｍｍ、または約１０もしくは約２０ｍｍ〜約１５０ｍｍの範囲の距離を上回って吸水するような吸水能力、のうちの１つ以上を含む、織物を提供する。
【００２３】
本発明の利点としては、いくつかの好ましい実施形態では、マスターバッチの質量％当たりの向上した生分解性、他の生分解性処理と比較して繊維または織物のより高い耐久性、繊維または織物特性のより良好な維持を挙げることができる。
【００２４】
本発明の前述および他の目的および利点、ならびにそれらが達成される様式は、添付の図面と併せて次の詳細な説明に基づいてより明確になるであろう。
【図面の簡単な説明】
【００２５】
【図１】セルロース材料および従来のポリマーの対照例と共に、本発明のいくつかの実施形態の経過時間（日数で表される）に対する生分解パーセンテージ（％）のプロットである。
【図２】セルロース材料および従来のポリマーの対照例と共に、本発明のいくつかの実施形態の経過時間（日数で表される）に対する生分解パーセンテージ（％）のプロットである。
【図３】セルロース材料および従来のポリマーの対照例と共に、本発明のいくつかの実施形態の経過時間（日数で表される）に対する生分解パーセンテージ（％）のプロットである。
【図４】セルロース材料および従来のポリマーの対照例と共に、本発明のいくつかの実施形態の経過時間（日数で表される）に対する生分解パーセンテージ（％）のプロットである。
【図５】セルロース材料および従来のポリマーの対照例と共に、本発明のいくつかの実施形態の経過時間（日数で表される）に対する生分解パーセンテージ（％）のプロットである。
【図６】部分的に消化された、本発明による繊維のＳＥＭ顕微鏡写真である。
【図７】本発明の植物試験を示す一連の写真である。
【発明を実施するための形態】
【００２６】
用語集
「脂肪族ポリエステル」は、開鎖（芳香族ではない）を含む炭化水素鎖を有する繰り返しエステル単位を含有する。これらは、脂肪族基のみを含有するホモポリマー、コポリマー、または脂肪族基およびアリール基の両方を含有するコポリマーであり得る。
【００２７】
「担体ポリマー」は、マスターバッチがブレンドされるポリマーと同じであるか、またはそのポリマーと相溶性および混和性であるマスターバッチ中のポリマーである。
【００２８】
デニール（Ｄｐｆ）は、９，０００メートルの個々のフィラメントのグラム単位での重量である。これは、糸デニールを取り、糸束中のフィラメント数で除算することによって計算することができる。
【００２９】
本発明の目的のために、非生分解性ポリマーは、ＡＳＴＭ  Ｄ−５５１１に従う試験の２６６日後に１０％以下分解されるポリマーである。
【００３０】
ＰＥＴ、ナイロン、およびスパンデックスは、従来の意味を有する。ナイロンはポリアミドであり、１つの好ましいナイロンはナイロン６，６である。スパンデックスは、ポリエーテル−ポリウレアコポリマーである。
【００３１】
ポリマーは、多くの繰り返し単位を含む大分子（１００ダルトンを超える分子量、典型的には数千ダルトン）である。
【００３２】
織物は、天然、および／または合成５繊維、フィラメント、または糸で構成される材料の種類であり、ニット、織布、または不織布形態であってもよい。
【００３３】
「不織布生地」という用語は、当業者によって十分に理解されており、Ｔｏｒｔｏｒａ，Ｐｈｙｌｌｉｓ  Ｇ．，ａｎｄ  Ｒｏｂｅｒｔ  Ｓ．Ｍｅｒｋｅｌ．Ｆａｉｒｃｈｉｌｄ’ｓ  Ｄｉｃｔｉｏｎａｒｙ  ｏｆ  Ｔｅｘｔｉｌｅｓ．７ｔｈ  ｅｄ．Ｎｅｗ  Ｙｏｒｋ，ＮＹ：Ｆａｉｒｃｈｉｌｄ  Ｐｕｂｌｉｃａｔｉｏｎｓ，２００９，ｐａｇｅ  ３８７における定義などの定義を含む、かかる理解と一致して本明細書で使用される。
【００３４】
したがって、不織布生地は、「繊維の結合もしくは連結、またはその両方によって製造される織物構造であり、機械的、化学的、熱的、または溶媒手段、およびそれらの組み合わせによって達成される。」基本ウェブを形成する例示的な方法としては、カーディング繊維、エアレイ、および湿式形成が挙げられる。これらのウェブは、ウェブの間に散在する低融点繊維を含む接着剤の使用、適切な熱可塑性ポリマーのための熱結合、ニードルパンチ、スパンレース（水流絡合）、およびスパンボンドプロセスによって固定または結合することができる。
【００３５】
当業者は、織物分野では、「紡績（ｓｐｉｎｎｉｎｇ）」という単語は、２つの異なる定義を有することを理解しており、これらの両方は背景的に明確である。合成フィラメントの形成では、「紡績」という用語は、溶融ポリマーをフィラメントに押し出すステップを指す。
【００３６】
天然繊維、またはテクスチャ加工された合成フィラメントから切断されたステープル繊維の背景では、「紡績」という用語は、凝集力のある糸構造にフィラメントをねじり、これから生地を織ることができるという、（古代から始まる）その最も歴史的な意味で使用される。
【００３７】
一般的な参考文献としてのＰｈｙｌｌｉｓ  Ｇ．Ｔｏｒｔｏｒａ  ａｎｄ  Ｒｏｂｅｒｔ  Ｓ．Ｍｅｒｋｅｌ，Ｆａｉｒｃｈｉｌｄ’ｓ  Ｄｉｃｔｉｏｎａｒｙ  ｏｆ  Ｔｅｘｔｉｌｅｓ  ７ｔｈ  Ｅｄｉｔｉｏｎ，Ｎｅｗ  Ｙｏｒｋ，Ｆａｉｒｃｈｉｌｄ  Ｐｕｂｌｉｃａｔｉｏｎｓ  ２００９は、本分野の一般的な技能を有する者（当業者）によって認識されている多くの他の定義を提供する。
【００３８】
ＡＳＴＭおよびＡＡＴＣＣ試験プロトコルは、業界基準と見なされている。これらのプロトコルは、典型的には長年顕著な変化はないが、しかしながら、本明細書で指定されていないこれらの基準の日付けに関して疑問が生じた場合は、２０１８年１月に有効な基準を選択するものとする。
【００３９】
逆に定義されない限り、「パーセンテージ」という用語または記号「％」は、本明細書において「重量パーセンテージ」または「重量パーセント」と同じ意味を有する、質量パーセンテージ（「質量％」）を指す。”これらの使用法は、当業者によって背景上十分に理解されている。
【００４０】
生分解を可能にするマスターバッチ配合物は、典型的には、担体ポリマーを含む。担体ポリマーは、好ましくは、マトリックス（すなわち、非生分解性ポリマー）に適合するように配合される。したがって、例示的な実施形態では、担体ポリマーは、ＰＥＴ、ナイロン、オレフィン、他の熱可塑性ポリマー、およびそれらの組み合わせからなる群から選択される。実施例によって実証されるように、ＰＥＴおよびナイロンは、本発明の他の構成成分と組み合わせて、洗濯可能な織物において優れた生分解性をもたらすことが示されている。
【００４１】
驚くべきことに、本発明者らは、マスターバッチに炭酸カルシウムを添加することにより、得られる織物の生分解性を実質的に増加させながら、耐洗濯性への悪影響を回避することを発見した。
【００４２】
本発明は、炭酸カルシウムが作用するメカニズムによって限定されず、本発明者らは、任意の特定の理論によって拘束されることを望まないが、次の仮説は妥当であると思われる。均質な有機ポリマーマトリックス中に混合された炭酸カルシウムの微小な無機粒子の存在により、生分解性のための多数の核形成点が導入される。この炭酸カルシウムは、他の生分解性成分と同時に配合され、核形成点がこれらの成分と近接するようになる。カルシウムイオンは、細菌成長において重要な役割を果たすことができる。細菌に存在するカルシウム結合タンパク質は、シグナル伝達を助け、細菌がより高い濃度の化学物質に向かって移動する正の走化性の重要なプロセスを補助し得る。
【００４３】
この仮説によれば、嫌気性細菌の作用によるエステル結合の加水分解による、ポリマーのモノマーおよびオリゴマーへの分解は、分散された炭酸カルシウムの存在によって加速される。代謝副生成物である二酸化炭素の存在はまた、ポリマーマトリックス中に存在する炭酸カルシウムの溶解を向上することができる。
【００４４】
細菌中のカルシウムおよびカルシウム結合タンパク質が重要な役割を果たすことができる別のメカニズムは、クオラムセンシング、すなわち、集団成長のために最適化された細菌のコミュニケーション手段にある。個々の細菌は、細菌と、調整された機能的なコミュニティを創出する余分な細胞性高分子材料とで構成されるヒドロゲルを創出するように作用する。この肉眼で見える構造は、細菌作用を増強し、本発明によるポリマー、特にかかるヒドロゲルに組み込まれ得る高表面積マイクロファイバーの生分解をもたらすのを助ける。
【００４５】
マスターバッチ配合物は、ポリマーマトリックス内に埋め込まれる。仮説のさらなる態様として、ポリマー鎖に対する加水分解攻撃のうちの化学的な部分は、内部から始まる。マトリックス内に分散したマスターバッチは、攻撃のための核形成ポイントを創出し、繊維表面積を急激に増大させる。細菌酵素は、外から内へと攻撃する。１ミクロンの範囲にある細菌は、最初は外から織物繊維に作用するが、ポリマーマトリックスが溶媒和し分解されると、新しい表面積が露出する。ハイドロゲル中の調整された細菌コミュニティの形成により、大きなポリマー鎖がオリゴマー鎖に分解され、モノマーにさらに分解され、ＣＯ２およびＣＨ４に消化される。
【００４６】
その結果、本発明のマスターバッチは、より小片に分解するための最初の生理化学的段階、および２５材料を消化するための後半の生化学的段階、の２つの段階で作用すると考えることができる。
【００４７】
いくつかの実施形態では、糸または織物中の繊維は、１〜５０もしくは２〜３０の範囲、または１，０００ほどの、フィラメントあたりのデニール（ｄｐｆ）を有する。繊維状織物は、一般に細菌成長を支持するのに十分な表面積を有するので、繊維のデニールは、生分解性において重要であるとは考えられない。
【００４８】
例示的な実施形態では、マスターバッチは、少なくとも０．５質量％の炭酸カルシウム、いくつかの実施形態では最大１０％の炭酸カルシウム、場合によっては約０．５〜５％の炭酸カルシウム、および典型的には少なくとも約１．０％の炭酸カルシウムを含む。好ましくは、本発明の組成物は、好ましくは１５ミクロン（μｍ）以下、１０μｍ以下、いくつかの実施形態では７μｍ以下の質量平均粒径を有する微細炭酸カルシウム粉末を使用し、０．１〜１０μｍ、または１〜８μｍ、または５〜８μｍの質量平均粒径の範囲内であり得る。従来と同様に、粒径は、市販の光分析装置または他の従来の手段によって測定することができる。炭酸カルシウム粉末は、少なくとも０．５平方メートル／グラム（ｍ２／ｇ）、場合によっては少なくとも１．０ｍ２／ｇ、いくつかの実施形態では０．５〜１０ｍ２／ｇの表面積を有する。従来と同様に、表面積は、ひいてはＢｒｕｎａｕｅｒ−Ｅｍｅｔｔｔ−Ｔｅｌｌｅｒ（ＢＥＴ）理論に基づく固体の比表面積を計算するための、ＩＳＯ９２７７基準などの方法によって決定することができる。
【００４９】
いくつかの好ましい実施形態では、マスターバッチ配合物は、次のうちの１つまたは任意の組み合わせ：ポリカプロラクトン（ＰＣＬ）、ポリヒドロキシブチレート（ＰＨＢ）、ポリブチレンサクシネート（ＰＢＳ）、ポリ乳酸（ＰＬＡ）、およびポリ（テトラメチレンアジペート−コテレフタレート）を含有する。驚くべきことに、ＰＣＬがポリ乳酸（ＰＬＡ）、ＰＨＢ、およびＰＢＳを上回る性能を発揮することが見出されたので、ポリカプロラクトン、または主要な脂肪族ポリエステル構成成分としてＰＣＬを含むブレンドが好ましいと思われる。
【００５０】
織物は耐久性が必要であるので、マスターバッチおよび織物組成物は、耐久性に悪影響を及ぼす構成成分を避けるべきである。好ましくは、組成物は、５質量％未満、より好ましくは２％未満、もしくは１％未満の糖類、またはこれらの量未満のフラノン、またはこれらの量未満の洗濯中に浸出する有機（炭素系）構成成分を有する。いくつかの実施形態では、本発明の組成物は、洗濯耐久性を実質的に低下させる任意の構成成分を欠く。
【００５１】
織物は、好ましくは、家庭洗濯試験ＡＡＴＣＣ  １３５−２０１５  １ＩＩＡｉｉ（８０Ｆでの洗濯機洗浄、タンブラー乾燥、５回の洗濯サイクル）によって測定して、織物がその形状を維持し、１０％未満、または５％未満、または３％未満収縮するような寸法安定性を有する。
【００５２】
織物または繊維は、着色され得（赤、青、緑など）、好ましくは、ＡＡＴＣＣ  ６１−２０１３  ２Ａ（ｍｏｄ  １０５Ｆ）、またはＡＡＴＣＣ  ８−２０１６、またはＡＡＴＣＣ  １６．３−２０１４（オプション３、２０ＡＦＵ）によって測定して、少なくともグレード３、または少なくともグレード４、またはグレード５の染色堅ろう度を有する。（例えば、シャツまたはパンツから切断された生地試料としての）織物のシートは、好ましくは少なくとも２０ｐｓｉ、好ましくは少なくとも５０ｐｓｉ、または少なくとも１００ｐｓｉ、または５０〜約２００ｐｓｉ、または５０〜約１５０ｐｓｉの範囲の破裂強度を有し、破裂強度は、ＡＳＴＭ  Ｄ３７８６／Ｄ３８８６Ｍ−１３に従って３０で測定される。
【００５３】
いくつかの好ましい実施形態では、生地は、パイリングまたはけばを有さない（ＡＳＴＭ  ３５１２Ｍ−１６によるグレード５）。
【００５４】
いくつかの実施形態では、織物は、吸水し、これは、汗を着用者から離して吸収する衣類において特に望ましく、いくつかの好ましい実施形態では、ＡＡＴＣＣ  １９７−２０１３によって測定して、生地は、２分間で少なくとも１０ｍｍ、または少なくとも２０ｍｍ、または約１０もしくは約２０ｍｍ〜約１５０ｍｍの範囲の距離を上回って吸水する。本発明のいくつかの実施形態に従って作製される織物の測定値は、性能試験比較表（すなわち、表１〜７）に示される。
【００５５】
場合によっては、繊維内の正確な化学構造は不明であり、上述の特性のうちの１つまたは組み合わせは、織物を特徴付ける最も正確かつ／または的確な方式である。マスターバッチは、ポリエチレンテレフタレート、ナイロン、オレフィン、他の熱可塑性ポリマー、およびそれらの組み合わせなどの非生分解性ポリマーとブレンドされる。本発明の目的のために、非生分解性ポリマーは、ポリマーが添加剤を含有しないとき（言い換えれば、マスターバッチとブレンドする前）、ＡＳＴＭ  Ｄ−５５１１による試験の２６６日後に１０％以下（好ましくは５％以下、いくつかの実施形態では３％以下、およびいくつかの実施形態では２〜１０％または２〜５％）分解されるポリマーである。繊維は、少なくとも５０質量％、より好ましくは少なくとも７０％、なおより好ましくは少なくとも９０％、または少なくとも９５％、およびいくつかの実施形態では少なくとも９９％の、ポリエチレンテレフタレート（ＰＥＴ）、ナイロン、オレフィン、他の熱可塑性ポリマー、およびそれらの組み合わせからなる群から選択されるポリマーを含む。
【００５６】
本発明は、単一の構成成分織物、または他の繊維との混合物のいずれかとして、これらの繊維を含む織物を含む。多くの織物は、繊維の混合物（ブレンド）を含み、例えば、スパンデックスを含有する織物は、多くの場合、綿繊維を含む。いくつかの実施形態では、織物は、少なくとも１０％、または少なくとも２０％、または少なくとも５０％、または少なくとも８０％、または少なくとも９０％、または１００％のポリエチレンテレフタレート（ＰＥＴ）、ナイロン、オレフィン、他の熱可塑性ポリマー、およびそれらの組み合わせから作製される繊維を含む。
【００５７】
マスターバッチから製造される繊維は、典型的には、少なくとも９０質量％の非生分解性ポリマーを含む。マスターバッチは、好ましくは０．５〜５％、好ましくは少なくとも１％、いくつかの実施形態では１〜５％、いくつかの実施形態では２〜５％の量で添加され、マスターバッチのすべてが得られる組成物中に存在するので、得られる繊維は、対応する量の材料を含有するであろう。
【００５８】
本発明はまた、ブレンド中間体、繊維、糸、および織物を含む。本発明によって仕上げられた製品の例としては、ニット生地、織布生地、不織布生地、アパレル、室内装飾品、カーペット、シーツまたは枕カバーなどの寝具、農業または建設用の産業使用生地が挙げられる。アパレルの例としては、シャツ、パンツ、ブラジャー、パンティ、帽子、下着、コート、スカート、ドレス、タイツ、ストレッチパンツ、およびスカーフが挙げられる。
【００５９】
炭酸カルシウム粒子は、当然本発明に有用なサイズに粉砕される。機能面から表現すると、粉砕粒子は、可能な限り小さくてもよく、非常に小さい粒子が有利である。
【００６０】
しかしながら、粒径の上限は、デニールによって部分的に定義されており、これは当業者でない者には直径の観点で説明する。これらの表現では、平均炭酸カルシウム粒径は、押し出されたフィラメントの直径の１０％以下であるべきであり、フィラメントの直径の約１０％超の粒径は、製造および使用のすべての段階で破損につながる可能性がかなり高いので、最大粒径は、押し出されたフィラメントの直径の２０％以下であるべきである。
【００６１】
上述のように、下限はあまり重要ではなく、主な考慮事項は、さらにより小さい粒子を生成する難易度およびコストの増加である。
【００６２】
したがって、実例として１デニール（１Ｄ）ポリエステル繊維は１０ミクロン（μ）の直径を有し、これは炭酸カルシウム粒径が、約１μを超えるべきではないことを意味する。当業者は、この一般的な１０％の関係に基づいて関連する粒径を選択することが可能であろう。
【００６３】
同様の関係において、マスターバッチ組成物は、保管および輸送のために固体チップ形態で製造してもよい。次いで、最終使用者は、特定の最終使用用途のための所望のサイズにチップを粉砕することができる。
【００６４】
いくつかの実施形態では、次いで粉砕されたマスターバッチ粒子は、ひいては所望の最終ポリマーと混和性である液体と混合される。一例として（限定されないが）、ポリエチレングリコールまたはエチルアルコールが、ポリエステルプロセスに好適である。
【００６５】
さらなる考慮事項として、調製したマスターバッチは、代替的な製造段階で標的ポリマーに添加され得る。１つの選択肢として、マスターバッチは、ポリマーが作製された後にポリマー製造ラインに添加することができるが、ポリマーは溶融状態のままである。
【００６６】
あるいは、マスターバッチは、標的ポリマーの重合中に連続ポリマーラインに添加され得る。かかる配置でのマスターバッチは、重合の最後の段階と混和性である場合、例えば、連続ラインの高重合装置において、良好に機能する。
【００６７】
スパンデックス本発明の背景では、スパンデックスは、スパンデックスが溶融紡績可能であることを条件として、マスターバッチプロセスの標的ポリマーであり得る。当業者は、スパンデックスのバリエーションが溶融紡績ではなく溶媒紡績であることを認識しており、本発明は溶融紡績バージョンで使用される。
【００６８】
本説明全体を通した実施例は、限定を意図するものではないが、様々な実施形態での本発明は、特色の任意の選択された組み合わせを特徴とし得る。いくつかの実施形態では、組成物は、ある特定の構成成分が部分的に存在しないことによって定義され得る。いくつかの実施形態では、組成物は、デンプンまたは糖類を含むことを避け、かかる構成成分は、過度に可溶性であり得、十分な耐久性を欠く織物をもたらし得る。ポリブチレンサクシネートなどの添加剤は、好ましくは、非生分解性ポリマーと共重合されないが、組成物内で分解性相を形成する。
【００６９】
いくつかの実施形態では、本発明の組成物は、脂肪族芳香族ポリエステルを避ける。
【００７０】
実施例に記載のＡＳＴＭおよび／またはＡＡＴＣＣ試験などによって、本発明の繊維、糸、および生地は、それらの物理的特性によって特徴付けることができる。例えば、繊維、糸、および生地は、繊維中の生分解剤の質量％に基づいて、ＡＳＴＭ試験による分解の程度によって定義することができる。前駆体、中間体、および最終生成物の分子組成は、ゲル透過クロマトグラフィー、より好ましくはポリマーブレンドの勾配分析などの従来の方法によって決定することができる。
【００７１】
当業者は、マスターバッチをメインポリマーと併用すると、メインポリマーに添加されるマスターバッチの相対量に比例して組成数が変化するであろうことを当然理解するであろう。
【００７２】
また、本発明がその実施形態で溶融中間体と見なされるとき、溶融体は、最も一般的な織物用途においてパレットまたはフィラメントのいずれかの形態で押し出すことができることを当業者は理解するであろう。ペレットとして溶融物を押し出しクエンチすることにより、ペレットを異なる所在地、例えば顧客の所在地に保管、出荷、および再溶融する機会を提供する。
【００７３】
組成物からクエンチされたフィラメントが、当業者によって十分に理解されている技術を使用してテクスチャ加工され得るとき、テクスチャ加工に続いて、テクスチャ加工されたフィラメント（「フィラメント糸」）から直接生地を形成することができるか、またはテクスチャ加工されたフィラメントをステープル繊維に切断することができる。ひいては、かかるステープル繊維は、最も一般的にはオープンエンドシステム、同様に明らかにリングスピニングで糸に紡績することができる。ひいては、糸は、生地（織布、ニット、不織布）に形成してもよいか、または別のポリマー（例えば、レーヨン）もしくは天然繊維（綿またはウール）とブレンドしてブレンド糸を形成し、ひいてはこれをブレンド繊維の特徴を有する生地に作製してもよい。
【００７４】
表１からのいずれかのレシピは、本明細書で言及されるフィラメント、ペレット、ステープル繊維、テクスチャ加工ステープル繊維、テクスチャ加工フィラメント、または生地のうちのいずれかで使用することができる。
【００７５】
本明細書で使用される場合、「ナップ」ならびに「ナッピング」または「ナップ加工した」という用語は、製造された織物のための、上記の３７８〜７９ページのＴｏｒｔｏｒａなどの十分に理解されている仕上げステップを指す。この背景では、本発明は、極性フリース、すなわち、典型的にはポリエステルから作製される柔らかいナップ加工断熱性生地にも有用である。
【００７６】
適切なフィラメントに形成されると、本発明による組成物は、断熱性衣服の充填材としても非常に良好に機能することが期待される。
【００７７】
断熱性衣類の性質、構造、および多くのバリエーションは、当業者に十分に理解されている。基本的に、断熱性材料は、低デニールナイロンが典型的であり、多くの場合、少なくともいくらかの降水に耐えることができる撥水処理を含む軽量シェルに囲まれている。
【００７８】
当然、ダウンは、重量対重量の圧縮性、ロフト、および暖かさ対重量比に基づいた最良の断熱性材料であるが、本発明などの合成充填材は、わずかに重く、わずかに圧縮性が低いが、より低いコスト、および湿潤時により良好な断熱性特性を提供する。
【００７９】
別の例として、本発明によるフィラメント、繊維、および糸は、生分解性カーペット、またはかかるカーペットの一部分として非常に良好な性能を発揮することが期待される。当業者によって十分に理解されるように、カーペットは、典型的には裏地に取り付けられたパイル糸またはタフティング糸で形成される、床を覆う織物である。合成材料が登場する前には、現在も依然として使用されている典型的なパイルは、ウールから作製され、裏地は、糸を織る、タフティングする、またはそれ以外の方法で取り付けることができる織布生地で作製されていた。
【００８０】
当業者は、典型的には、「カーペット」および「ラグ」という用語を互換的に使用するが、いくつかの背景では、「カーペット」は、部屋全体を覆い（「壁から壁までのカーペット」）、「ラグ」は、部屋全体よりも小さい領域を覆う。
【００８１】
ナイロン、ポリプロピレン、ポリエステル、およびこれらのウールとのブレンドなどの合成材料は、有用なカーペット材料であるので、本発明から形成された繊維または糸は、カーペットに完全に適切かつ有用である。当業者は、多種多様な裏地材料、裏地構造、およびパイルまたはタフトを裏地に取り付ける手段を認識している。かかる可能性をすべて繰り返すことは、明確にするのではなくむしろ冗長であり、当業者は、任意の所与の背景において、過度の実験を用いることなく必要な材料およびステップを採用することができる。
【実施例】
【００８２】
表１に示される組成物を有する多様なマスターバッチ組成物を調製した。
【表１】
2021529896.tif 000004
【００８３】
これらのマスターバッチをポリエチレンテレフタレートにブレンドし（マスターバッチの１％が典型的である）、クローズループの重量フィーダーを用いてツインスクリューを備える溶融押し出し機に供給した。添加剤バッチを２５０℃で混合し、ストランドダイを介して水浴または同等のクエンチ装置に押し出す。分類装置で、ペレットのサイズ分布の最端部で粒子を除去した後、ペレットを乾燥させ袋詰めする。
【００８４】
試験で利用した炭酸カルシウムは、６．５ミクロンの質量平均粒径、および１グラム当たり約１．５平方メートルの表面積を有した。
【００８５】
１％の充填速度で配合物をＰＥＴに押し出し、ＡＳＴＭ  Ｄ５５１１に従って、押し出しプロセスと最も適合性のあるレシピの分解について試験した。図１および表２に２６６日間、図２および表３に３５３日間での結果を示す。
【表２】
2021529896.tif 000005
【表３】
2021529896.tif 000006
【００８６】
初期読み取り値を５９日目に取り、この非常に早い読み取りでは、レシピ１３（表１）は、３．９％の分解を示したと思われるが、レシピ１４は、全く分解が開始されていないように思われた。しかしながら、気圧事象およびデータのノイズに基づいて、レシピ１３および１４からのデータは、信頼性がなく、再現性がないように思われる。加えて、かかる低い分解読み取り値は、ベースラインに近すぎて信頼できない（添加剤を含まないＰＥＴでは３％の分解）ので、これらのレシピの試験は中止した。
【００８７】
上に示される結果は、従来技術よりも優れていることを実証している。これらの埋立地条件において、ＰＥＴ繊維は、メタンおよび二酸化炭素に分解される。２６６日後、１質量％の表のマスターバッチレシピ＃２、３、６、７、および１１で作製したＰＥＴ試料は、それぞれ４３．６、６６．１、５６．５、２１．３、および３８．３％が分解された。無修飾のＰＥＴは、同じ条件下で３．２％分解された。最も高い分解は、ポリカプロラクトン４９％およびポリヒドロキシブチレート１０％を含有するマスターバッチで起こったが、最も低い分解は、ポリカプロラクトン３９％およびポリブチレンサクシネート２０％を含有するマスターバッチで起こった。ポリカプロラクトン４９％およびポリヒドロキシブチレート１０％から作製した材料はまた、ポリカプロラクトン３９％、ポリヒドロキシブチレート１０％、およびポリブチレンサクシネート１０％を含有する１％のマスターバッチで修飾されたＰＥＴよりも実質的に良好に分解される。
【００８８】
上の結果は、市販の生分解剤Ｅｃｏ・Ｏｎｅ（登録商標）（ｈｔｔｐｓ：／／ｅｃｏｌｏｇｉｃ−ｌｌｃ．ｃｏｍ／ａｂｏｕｔ／ｅｃｏ−ｏｎｅ−ｖｉｄｅｏ−ｔｏｕｒ、２０１９年２月１１日にアクセス）の２％のマスターバッチを使用してポリアミド繊維を溶融紡績した、ＷＯ２０１６／０７９７２４（「表１−３００日後の結果」）に報告されている結果と比較することができる。得られた繊維は、ＡＳＴＭ  Ｄ５５１１基準を介して試験し、３００日後に１３．９％（「ＰＡ６．６」）または１５．５％（「ＰＡ５．６」）分解されることが見出された。生分解剤を含まないＷＯ２０１６／０７９７２４の繊維は、同じＡＳＴＭ  Ｄ５５１１試験下で２．２および２．３％分解された。
【００８９】
無修飾の繊維に基づき、２６６日と３００日との間の差を無視すると、従来のＰＥＴ（本明細書の表２）は、ＷＯ２０１６／０７９７２４でのポリアミド繊維よりも３．２／２．２５＝１．４２倍分解性であると思われる。比較して、本発明による修飾ＰＥＴは、ＷＯ２０１６／０７９７２４の修飾ポリアミド繊維よりも２１．３／１５．５＝１．３７倍〜６６．１／１５．５＝４．２６倍分解性であった。ＷＯ２０１６／０７９７２４のポリアミド繊維が、マスターバッチの２倍（２％対１％）で修飾されたという事実をもとに修正すると、本発明によるＰＥＴは、２．７４倍〜８．５２倍分解性であった。無修飾ポリエステルとポリイミドとの間の２．７４／１．４２の差をもとに修正すると、本発明は、１．９２倍〜３．００倍高い生分解性を実証した。
【００９０】
表４および図３は、レシピ２（表１）および対照ポリエステルから作製した生地の生分解の改善を示す。
【表４】
2021529896.tif 000007
【００９１】
ＡＳＴＭ  Ｄ５２１０−下水汚泥の存在下での嫌気性分解
２つの配合物から仕上げた生地をストーンウォッシュ加工（ｓｔｏｎｅ  ｔｕｍｂｌｅｄ）してマイクロファイバーを創出し、水処理施設で典型的に経験する条件をモデルとするＡＳＴＭ  Ｄ５２１０よる、５５日間の分解について、マイクロファイバーを試験した。結果を表５および図４に示す。
【表５】
2021529896.tif 000008
【００９２】
ＡＳＴＭ  Ｄ６６９１−好気性分解モデリング５海洋環境
１つの配合物から仕上げた生地をストーンウォッシュ加工してマイクロファイバーを創出し、ＡＳＴＭ  Ｄ６６９１による１１２日間の分解について、マイクロファイバーを試験した。結果を表６および図５に要約する。
【表６】
2021529896.tif 000009
【００９３】
実施例−非毒性
ＡＳＴＭ  Ｅ１９６３方法、すなわち、豆類、トウモロコシ、およびエンドウ豆などの陸域植物種を使用する植物毒性試験を行うためのプロトコルを使用して、植物成長および発達に対する試験物質の影響を決定するために、組成物を試験した。エンドウ豆は土壌条件に非常に敏感であるので、良好な指標である。このＡＳＴＭ  Ｅ１９６３試験には、レシピ２からのＡＳＴＭ  Ｄ５５１１試験からの副生成物を含有する残留土壌の浸出液を使用した。図７は、ＡＳＴＭ  Ｅ１９６３試験からの結果を示す。
【００９４】
自然界（１列目）および試料（３列目）での植物の成長を検査することにより、関連する副生成物試料からの浸出液が植物の成長に阻害効果がないことを実証している。
【００９５】
【表７−１】
2021529896.tif 000010
【表７−２】
2021529896.tif 000011
【表７−３】
2021529896.tif 000012
【表７−４】
2021529896.tif 000013
【００９６】
細菌分解に供される繊維の顕微鏡分析
ＡＳＴＭ  Ｄ５５１１において、本発明による繊維の細菌分解に供された繊維の電子顕微鏡画像を、図６のＳＥＭ画像（ＳＥＭ  ＨＶ：１５ｋＶ、視野１７３ミクロン、ＳＥＭ倍率１．５、Ｔｅｓｃａｎ（商標）Ｖｅｇａ３（商標）タングステン熱イオン放出ＳＥＭシステム（ｈｔｔｐｓ：／／ｗｗｗ．ｔｅｓｃａｎ．ｃｏｍ／ｅｎ−ｕｓ／ｔｅｃｈｎｏｌｏｇｙ／ｓｅｍ／ｖｅｇａ３）、２０１９年２月１２日にアクセス）に示し、細菌に＞１年曝露させた後の、本発明によるポリエステル未染色繊維の表面上の細菌のコロニー形成を示す。
【００９７】
図面および明細書には、本発明の好ましい実施形態が記載されており、特定の用語が用いられているが、それらは一般的かつ説明的な意味でのみ使用され、限定の目的ではなく、本発明の範囲は、特許請求の範囲に定義される。
【図１】
2021529896.tif 000014
【図２】
2021529896.tif 000015
【図３】
2021529896.tif 000016
【図４】
2021529896.tif 000017
【図５】
2021529896.tif 000018
【図６】
2021529896.tif 000019
【図７】
2021529896.tif 000020
【国際調査報告】
2021529896.tif 000021
2021529896.tif 000022
2021529896.tif 000023
2021529896.tif 000024